(57)【特許請求の範囲】
【請求項１】
イエロー染料を含むイエローインク組成物、マゼンタ染料を含むマゼンタインク組成物
、シアン染料を含むシアンインク組成物、第１のブラックインク組成物、及び第２のブラ
ックインク組成物を備え、
前記第１のブラックインク組成物が、前記イエロー染料、前記マゼンタ染料、及び前記
シアン染料を含み、
前記第２のブラックインク組成物が、Ｃ．Ｉ．ディスパースブルー３６０を含む、
昇華転写用インクセット。
【請求項２】
前記イエロー染料が、Ｃ．Ｉ．ディスパースイエロー５４を含み、
前記マゼンタ染料が、Ｃ．Ｉ．ディスパースレッド６０を含み、
前記シアン染料が、Ｃ．Ｉ．ディスパースブルー３５９を含む、
請求項１に記載の昇華転写用インクセット。
【請求項３】
インクジェット法により、請求項１又は２に記載の昇華転写用インクセッ
トの各インク組成物を中間転写媒体に付着させる付着工程と、
前記中間転写媒体の前記各インク組成物が付着した面と、被記録媒体の染色させる面と
、を対向させた状態で加熱し、前記各インク組成物に含まれる各染料を前記被記録媒体に
転写させる転写工程と、を有する、
染色物の製造方法。
【請求項４】
請求項１又は２に記載の昇華転写用インクセットを用いて得られた、染色
物。
【発明の詳細な説明】
【技術分野】
【０００１】
本発明は、昇華転写用インクセット、並びに、染色物及びその製造方法に関する。
【背景技術】
【０００２】
インクジェット記録方法は、比較的単純な装置で、高精細な画像の記録が可能であり、各方面で急速な発展を遂げている。その中で、得られる記録物の画質等について種々の検討がなされている。例えば、特許文献１には、印刷時にカスレ、ドット欠け、飛行曲がりが生じず、印刷された昇華転写紙にべたつきがなく、ポリエステル生地に熱プレスして、転写画像が歪むことなく、高濃度で鮮明なフルカラー画像を得ることができるインク組成物を提供することを目的として、少なくとも昇華性染料、アセチレングリコール系界面活性剤、水溶性有機溶剤および水を含有するポリエステル生地昇華転写用インクジェットインクにおいて、水溶性有機溶剤は、グリセリン、グリコール類およびグリコールエーテル類の少なくとも３種からなり、インクにおいて、グリセリンの含有量が５重量％以上３０重量％以下の範囲であり、グリコール類の含有量が１重量％以上１５重量％以下の範囲であり、グリコールエーテル類の含有量が０．１重量％以上５重量％以下の範囲であるポリエステル生地昇華転写用インクジェットインクが開示されている。
【先行技術文献】
【特許文献】
【０００３】
【特許文献１】特開２０１０−５３１９７号公報
【発明の概要】
【発明が解決しようとする課題】
【０００４】
しかしながら、特許文献１のインク組成物でもなお、にじみが少なく、高い黒濃度、及び優れた黒色階調性を有する染色物を得ることが困難であるという課題がある。
【０００５】
本発明は、上述の課題の少なくとも一部を解決するためになされたものであり、にじみが少なく、高い黒濃度、及び優れた黒色階調性を有する染色物を与えることのできる昇華転写用インクセット、並びに、染色物及びその製造方法を提供することを目的とする。
【課題を解決するための手段】
【０００６】
本発明者らは、上記課題を解決するために鋭意検討した。その結果、所定の染料を用いることにより上記課題を解決できることを見出して、本発明を完成させた。
【０００７】
すなわち、本発明は以下のとおりである。
〔１〕
イエロー染料を含むイエローインク組成物、マゼンタ染料を含むマゼンタインク組成物
、シアン染料を含むシアンインク組成物、第１のブラックインク組成物、及び第２のブラ
ックインク組成物を備え、
前記第１のブラックインク組成物が、前記イエロー染料、前記マゼンタ染料、及び前記
シアン染料を含み、
前記第２のブラックインク組成物が、Ｃ．Ｉ．ディスパースブルー３６０を含む、
昇華転写用インクセット。
〔２〕
前記イエロー染料が、Ｃ．Ｉ．ディスパースイエロー５４を含み、
前記マゼンタ染料が、Ｃ．Ｉ．ディスパースレッド６０を含み、
前記シアン染料が、Ｃ．Ｉ．ディスパースブルー３５９を含む、
前項〔１〕に記載の昇華転写用インクセット。
〔３〕
インクジェット法により、前項〔１〕又は〔２〕に記載の昇華転写用インクセットの各インク組成物を中間転写媒体に付着させる付着工程と、
前記中間転写媒体の前記各インク組成物が付着した面と、被記録媒体の染色させる面と、を対向させた状態で加熱し、前記各インク組成物に含まれる各染料を前記被記録媒体に転写させる転写工程と、を有する、
染色物の製造方法。
〔４〕
前項〔１〕又は〔２〕に記載の昇華転写用インクセットを用いて得られた
、染色物。
【発明を実施するための形態】
【０００８】
以下、本発明の実施の形態（以下、「本実施形態」という。）について詳細に説明するが、本発明はこれに限定されるものではなく、その要旨を逸脱しない範囲で様々な変形が可能である。
【０００９】
〔昇華転写用インクセット〕
本実施形態の昇華転写用インクセットは、イエロー染料を含むイエローインク組成物、マゼンタ染料を含むマゼンタインク組成物、シアン染料を含むシアンインク組成物、第１のブラックインク組成物、及び第２のブラックインク組成物を備え、前記第１のブラックインク組成物が、前記イエロー染料、前記マゼンタ染料、及び前記シアン染料を含み、前記第２のブラックインク組成物が、Ｃ．Ｉ．ディスパースブルー３６０を含む。
【００１０】
本実施形態の昇華転写用インクセットは、カラーインクに使用される染料を混合して構成される第１のブラックインク組成物を備えることにより黒色階調性に優れ、第２のブラックインク組成物を備えることにより黒濃度に優れ、上記構成を有することにより、にじみを抑制することができる。
【００１１】
〔イエローインク組成物〕
（イエロー染料）
イエローインク組成物はイエロー染料を含む。イエロー染料としては、特に限定されないが、例えば、Ｃ．Ｉ．ディスパースイエロー３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２が挙げられる。このなかでも、Ｃ．Ｉ．ディスパースイエロー５４が好ましい。このようなイエロー染料を用いることにより、染色物の発色性がより向上する傾向にある。
【００１２】
イエロー染料の含有量は、イエローインク組成物の総量に対して、好ましくは１．０〜４．０質量％であり、より好ましくは１．５〜３．５質量％であり、さらに好ましくは２．０〜３．０質量％である。イエロー染料の含有量が上記範囲内であることにより、インクの打ち込み量を低減しつつ、十分な染色物の発色性を得られる傾向にある。
【００１３】
（界面活性剤）
イエローインク組成物は、界面活性剤を含むことが好ましい。界面活性剤としては、特に限定されないが、例えば、アセチレングリコール系界面活性剤、アニオン系界面活性剤、及びシリコーン系界面活性剤が挙げられる。
【００１４】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される一種以上が好ましい。アセチレングリコール系界面活性剤の市販品としては、特に限定されないが、例えば、オルフィン１０４シリーズやオルフィンＥ１０１０等のＥシリーズ（エアプロダクツ社（Air Products Japan, Inc.）製商品名）、サーフィノール４６５やサーフィノール６１（日信化学工業社（Nissin Chemical Industry CO.,Ltd.）製商品名）などが挙げられる。アセチレングリコール系界面活性剤は、１種単独で使用してもよいし、２種以上を併用してもよい。
【００１５】
アニオン系界面活性剤としては、特に限定されないが、例えば、アルキルスルホカルボン酸塩、アルキルジフェニルエーテルジスルホン酸塩、α−オレフィンスルホン酸塩、ポリオキシエチレンアルキルエーテル酢酸塩、Ｎ−アシルアミノ酸およびその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキルシルスルホ琥珀酸塩、ジオクチルスルホ琥珀酸塩等が挙げられる。アニオン系界面活性剤の市販品としては、特に限定されないが、例えば、ペレックスＳＳ−Ｈ、ペレックスＳＳ−Ｌ（以上商品名、花王株式会社製）などが挙げられる。アニオン系界面活性剤は、１種単独で使用してもよいし、２種以上を併用してもよい。
【００１６】
シリコーン系界面活性剤としては、ポリシロキサン系化合物、ポリエーテル変性オルガノシロキサン等が挙げられる。シリコーン系界面活性剤の市販品としては、特に限定されないが、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。シリコーン系界面活性剤は、１種単独で使用してもよいし、２種以上を併用してもよい。
【００１７】
（溶剤）
イエローインク組成物は、水又は水溶性有機溶剤などの溶剤を含んでもよい。
【００１８】
水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、インクを長期保存する場合にカビやバクテリアの発生を防止することができる。これにより貯蔵安定性がより向上する傾向にある。
【００１９】
水の含有量は、イエローインク組成物の総量に対して、好ましくは５０〜９０質量％であり、より好ましくは５５〜８５質量％であり、さらに好ましくは６０〜８０質量％である。水の含有量が上記範囲内であることにより、インクの粘度をより容易に調整することができ、かつ吐出後に容易に除去することができるため、記録物は生産性により優れるものとなる。
【００２０】
水溶性有機溶剤としては、特に限定されないが、例えば、エチレングリコール、ジエチレングリコール、トリエチレングリコール、ポリエチレングリコール、プロピレングリコール、ジプロピレングリコール、トリプロピレングリコール、ポリプロピレングリコール、プロパンジオール、ブタンジオール、ペンタンジオール、ヘキシレングリコールのグリコール類；エチレングリコールモノメチルエーテル、ジエチレングリコールモノメチルエーテル、ジエチレングリコールモノエチルエーテル、ジエチレングリコールモノブチルエーテル、のグリコールの低級アルキルエーテル類；グリセリン、２−ピロリドン、Ｎ−メチルピロリドン、などが挙げられる。このなかでも、グリセリン、ジエチレングリコール、エチレングリコール、エチレングリコールモノメチルエーテル、ジエチレングリコールモノブチルエーテル、プロピレングリコールまたはトリエチレングリコールモノメチルエーテル、トリエチレングリコールモノブチルエーテルが好ましい。また、これらの水溶性有機溶剤は、１種類または２種類以上を組み合わせて用いることができる。
【００２１】
水溶性有機溶剤の含有量は、イエローインク組成物の総量に対して、好ましくは５．０〜４０．０質量％であり、より好ましくは１０．０〜３０．０質量％であり、さらに好ましくは１５．０〜２５．０質量％である。水溶性有機溶剤の含有量が上記範囲内であることにより、ノズル近傍でのインク中の水分蒸発によるインクの粘度上昇を抑制できる傾向にある。
【００２２】
（分散剤）
イエローインク組成物は分散剤を含んでもよい。イエローインク組成物が分散剤を含むことにより、イエローインク組成物における染料の分散安定性がより優れる傾向にあり、イエローインク組成物の保存安定性、長期にわたる吐出安定性等がより優れる傾向にある。分散剤としては、特に限定されないが、例えば、アニオン系分散剤、ノニオン系分散剤、高分子分散剤が挙げられる。
【００２３】
アニオン系分散剤としては、特に限定されないが、例えば、芳香族スルホン酸のホルマリン縮合物、β−ナフタレンスルホン酸のホルマリン縮合物、アルキルナフタレンスルホン酸のホルマリン縮合物、及び、クレオソート油スルホン酸のホルマリン縮合物が挙げられる。
【００２４】
上記芳香族スルホン酸としては、特に限定されないが、例えば、クレオソート油スルホン酸、クレゾールスルホン酸、フェノールスルホン酸、β−ナフトールスルホン酸、メチルナフタレンスルホン酸、ブチルナフタレンスルホン酸等のアルキルナフタレンスルホン酸、β−ナフタレンスルホン酸とβ−ナフトールスルホン酸との混合物、クレゾールスルホン酸と２−ナフトール−６−スルホン酸との混合物、リグニンスルホン酸等が挙げられる。
【００２５】
ノニオン系分散剤としては、特に限定されないが、例えば、フィトステロールのエチレンオキサイド付加物、コレスタノールのエチレンオキサイド付加物等が挙げられる。
【００２６】
高分子分散剤としては、特に限定されないが、例えば、ポリアクリル酸部分アルキルエステル、ポリアルキレンポリアミン、ポリアクリル酸塩、スチレン−アクリル酸共重合物、ビニルナフタレン−マレイン酸共重合物等が挙げられる。
【００２７】
分散剤の含有量は、イエローインク組成物に含まれる染料の総量に対して、好ましくは５０質量％〜２００質量％であり、より好ましくは１００質量％〜１５０質量％である。分散剤の含有量が上記範囲であることにより、染料の分散安定性がより向上する傾向にある。
【００２８】
（その他の成分）
イエローインク組成物は、その保存安定性及びヘッドからの吐出安定性を良好に維持するため、目詰まり改善のため、又はインク組成物の劣化を防止するため、溶解助剤、粘度調整剤、ｐＨ調整剤、酸化防止剤、防腐剤、防黴剤、腐食防止剤、及び分散に影響を与える金属イオンを捕獲するためのキレート化剤などの、種々の添加剤を適宜添加することもできる。
【００２９】
〔マゼンタインク組成物〕
（マゼンタ染料）
マゼンタインク組成物はマゼンタ染料を含む。マゼンタ染料としては、特に限定されないが、例えば、Ｃ．Ｉ．ディスパースレッド１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２６６、２７７、２７８、２７９、２８１、２８８、２９８、３０２、３０３、３１０、３１１、３１２、３２０、３２４、３２８が挙げられる。このなかでも、Ｃ．Ｉ．ディスパースレッド６０が好ましい。このようなマゼンタ染料を用いることにより、染色物の発色性がより向上する傾向にある。
【００３０】
マゼンタ染料の含有量は、マゼンタインク組成物の総量に対して、好ましくは４．０〜８．０質量％であり、より好ましくは４．５〜７．０質量％であり、さらに好ましくは５．０〜６．０質量％である。マゼンタ染料の含有量が上記範囲内であることにより、インクの打ち込み量を低減しつつ、十分な染色物の発色性を得られる傾向にある。
【００３１】
（その他の成分）
マゼンタインク組成物は、界面活性剤、溶剤、分散剤、及びその他の成分を含んでもよい。界面活性剤、溶剤、分散剤、及びその他の成分としては、イエローインク組成物で例示したものと同様のものが挙げられる。マゼンタインク組成物に含まれる界面活性剤、溶剤、分散剤、及びその他の成分はイエローインク組成物に含まれるものと同一であっても異なっていてもよい。また、マゼンタインク組成物に含まれる、界面活性剤、溶剤、分散剤の含有量は、イエローインク組成物で記載した範囲と同様のものが挙げられる。
【００３２】
〔シアンインク組成物〕
（シアン染料）
シアンインク組成物はシアン染料を含む。シアン染料としては、特に限定されないが、例えば、Ｃ．Ｉ．ディスパースブルー３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３４、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６６、２６７、２６８、２７０、２８４、２８５、２８７、２８８、２９１、２９３、２９５、２９７、３０１、３１５、３３０、３３３、３５９、３６０が挙げられる。このなかでも、Ｃ．Ｉ．ディスパースブルー１４、３５９が好ましく、Ｃ．Ｉ．ディスパースブルー３５９がより好ましい。このようなシアン染料を用いることにより、染色物の発色性がより向上する傾向にある。
【００３３】
シアン染料の含有量は、シアンインク組成物の総量に対して、好ましくは３．０〜７．０質量％であり、より好ましくは４．０〜６．０質量％であり、さらに好ましくは４．５０〜５．０質量％である。シアン染料の含有量が上記範囲内であることにより、インクの打ち込み量を低減しつつ、十分な染色物の発色性を得られる傾向にある。
【００３４】
（その他の成分）
シアンインク組成物は、界面活性剤、溶剤、分散剤、及びその他の成分を含んでもよい。界面活性剤、溶剤、分散剤、及びその他の成分としては、イエローインク組成物で例示したものと同様のものが挙げられる。シアンインク組成物に含まれる界面活性剤、溶剤、分散剤、及びその他の成分はイエローインク組成物に含まれるものと同一であっても異なっていてもよい。また、シアンインク組成物に含まれる、界面活性剤、溶剤、分散剤の含有量は、イエローインク組成物で記載した範囲と同様のものが挙げられる。
【００３５】
〔第１のブラックインク組成物〕
（染料）
第１のブラックインク組成物は、上記イエロー染料、上記マゼンタ染料、及び上記シアン染料を含む。イエロー染料、マゼンタ染料、及びシアン染料としては、イエローインク組成物、マゼンタインク組成物、シアンインク組成物に含まれる各染料と同一物が挙げられる。
【００３６】
イエロー染料の含有量は、第１のブラックインク組成物の総量に対して、好ましくは０．１０〜１．０質量％であり、より好ましくは０．２０〜０．８０質量％であり、さらに好ましくは０．４０〜０．６０質量％である。
【００３７】
マゼンタ染料の含有量は、第１のブラックインク組成物の総量に対して、好ましくは１．５〜２．５質量％であり、より好ましくは１．７〜２．３質量％であり、さらに好ましくは１．９〜２．１質量％である。
【００３８】
シアン染料の含有量は、第１のブラックインク組成物の総量に対して、好ましくは３．７５〜４．７５質量％であり、より好ましくは３．５〜４．５質量％であり、さらに好ましくは３．８〜４．２質量％である。イエロー染料、マゼンタ染料、シアン染料の各染料の含有量が上記範囲内であることにより、黒色階調性がより向上する傾向にある。
【００３９】
シアン染料を用いた昇華転写後の染色物において得られる明度Ｌ＊は、好ましくは２０以上であり、より好ましくは２４以上であり、さらに好ましくは２７以上である。シアン染料を用いた昇華転写後の染色物において得られる明度Ｌ＊が上記範囲内であることにより、染色物の色再現範囲がより向上する傾向にある。明度Ｌ＊は実施例に記載の方法により測定することができる。
【００４０】
（その他の成分）
第１のブラックインク組成物は、界面活性剤、溶剤、分散剤、及びその他の成分を含んでもよい。界面活性剤、溶剤、分散剤、及びその他の成分としては、イエローインク組成物で例示したものと同様のものが挙げられる。第１のブラックインク組成物に含まれる界面活性剤、溶剤、分散剤、及びその他の成分はイエローインク組成物に含まれるものと同一であっても異なっていてもよい。また、第１のブラックインク組成物に含まれる、界面活性剤、溶剤、分散剤の含有量は、イエローインク組成物で記載した範囲と同様のものが挙げられる。
【００４１】
〔第２のブラックインク組成物〕
（染料）
第２のブラックインク組成物はＣ．Ｉ．ディスパースブルー３６０を含み、必要に応じて、他の染料を含んでもよい。他の染料としては、特に限定されないが、例えば、上記イエロー染料；上記マゼンタ染料；上記シアン染料；Ｃ．Ｉ．ディスパースオレンジ１、３、５、７、１１、１３、１７、２０、２１、２５、２９、３０、３１、３２、３３、３７、３８、４２、４３、４４、４５、４６、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２等のオレンジ染料；Ｃ．Ｉ．ディスパースブラウン１、２、４、９、１３、１９、２７等のブラウン染料が挙げられる。このなかでも、イエロー染料、オレンジ染料、及びブラウン染料からなる群より選ばれる少なくとも１種を含むことが好ましく、Ｃ．Ｉ．ディスパースイエロー５４、Ｃ．Ｉ．ディスパースオレンジ２５、及びＣ．Ｉ．ディスパースブラウン２７からなる群より選ばれる少なくとも１種を含むことがより好ましい。
【００４２】
Ｃ．Ｉ．ディスパースブルー３６０の含有量は、第２のブラックインク組成物の総量に対して、好ましくは１．００〜４．００質量％であり、より好ましくは１．５〜３．５質量％であり、さらに好ましくは２．０〜３．０質量％である。Ｃ．Ｉ．ディスパースブルー３６０の含有量が上記範囲内であることにより、インクの打ち込み量を低減しつつ、黒濃度がより向上する傾向にある。
【００４３】
第１のブラックインク組成物に含まれる染料の総含有量と、第２のブラックインク組成物に含まれる染料の総含有量との差Ａは、下限は特に限定されないが、好ましくは１．０質量％以下であり、より好ましくは０．７５質量％以下であり、さらに好ましくは０．５０質量％以下である。差Ａが上記範囲内であることにより、記録物および染色物上での滲みがより低減する傾向にある。
【００４４】
（その他の成分）
第２のブラックインク組成物は、界面活性剤、溶剤、分散剤、及びその他の成分を含んでもよい。界面活性剤、溶剤、分散剤、及びその他の成分としては、イエローインク組成物で例示したものと同様のものが挙げられる。第２のブラックインク組成物に含まれる界面活性剤、溶剤、分散剤、及びその他の成分はイエローインク組成物に含まれるものと同一であっても異なっていてもよい。また、第２のブラックインク組成物に含まれる、界面活性剤、溶剤、分散剤の含有量は、イエローインク組成物で記載した範囲と同様のものが挙げられる。
【００４５】
イエローインク組成物、マゼンタインク組成物、シアンインク組成物、第１のブラックインク組成物、及び第２のブラックインク組成物の中で、最大のＬｏｇＰ値を有する染料を主たる染料とするインク組成物の界面活性剤の含有量が、他のインク組成物の界面活性剤の含有量と同等又は少ないことが好ましい。ここで、「主たる染料とする」とは、インク組成物が１種の染料を含む場合にはその染料をいい、インク組成物が２種以上の染料を含む場合には染料のなかで最大の含有量を有するものをいう。
【００４６】
〔染色物の製造方法〕
本実施形態の染色物の製造方法は、インクジェット法により、上記昇華転写用インクセットの各インク組成物を中間転写媒体に付着させる付着工程と、前記中間転写媒体の前記各インク組成物が付着した面と、被記録媒体の染色面と、を対向させた状態で加熱し、前記各インク組成物に含まれる各染料を前記被記録媒体に転写させる転写工程と、を有する。
【００４７】
〔付着工程〕
付着工程は、インクジェット法により、上記昇華転写用インクセットの各インク組成物を中間転写媒体に付着させる工程である。インクジェット法によるインク組成物の吐出は、公知のインクジェット記録装置を用いて行うことができる。吐出方法としては、ピエゾ方式や、インクを加熱して発生した泡（バブル）によりインクを吐出させる方式等を用いることができる。このなかでも、インク組成物の変質のし難さ等の観点から、ピエゾ方式が好ましい。
【００４８】
（中間転写媒体）
中間転写媒体としては、特に限定されないが、例えば、普通紙等の紙、インク受容層が設けられた被記録媒体（インクジェット用専用紙、コート紙等で呼称される）等を用いることができる。このなかでも、シリカ等の無機微粒子でインク受容層が設けられた紙が好ましい。これにより、中間転写媒体に付着したインク組成物が乾燥する過程で、滲み等が抑制された中間転写媒体を得ることができ、また、後の転写工程において、染料の昇華がより円滑に進行する傾向にある。
【００４９】
〔転写工程〕
転写工程は、前記中間転写媒体の各インク組成物が付着した面と、被記録媒体の染色面と、を対向させた状態で加熱し、各インク組成物に含まれる各染料を被記録媒体に転写させる工程である。
【００５０】
転写工程における加熱温度は、特に限定されないが、好ましくは１６０℃以上２２０℃以下であり、より好ましくは１７０℃以上２００℃以下である。加熱温度が上記範囲内であることにより、転写に要するエネルギーをより少なくすることができ、染色物の生産性により優れる傾向にある。また、得られる染色物の発色性がより優れる傾向にある。
【００５１】
本工程での加熱時間は、加熱温度にもよるが、好ましくは３０秒以上９０秒以下であり、より好ましくは４５秒以上６０秒以下である。加熱時間が上記範囲内であることにより、転写に要するエネルギーをより少なくすることができ、染色物の生産性により優れる傾向にある。また、得られる染色物の発色性がより優れる傾向にある。
【００５２】
また、本工程は、インク組成物が付着された中間転写媒体の表面を、被記録媒体と一定間隔で離間して対向させた状態で加熱することにより行うことも、中間転写媒体と被記録媒体とを密着させた状態で加熱することにより行うこともできる。このなかでも、中間転写媒体と被記録媒体とを密着させた状態で加熱することにより行うことが好ましい。これにより、転写に要するエネルギーをより少なくすることができ、染色物の生産性により優れる傾向にある。また、本工程における被記録媒体と中間転写媒体の位置ずれがより生じにくくなるため、染料を所望の位置により正確に転写した染色物が得られる上、得られる染色物の発色性がより向上する傾向にある。
【００５３】
（被記録媒体）
被記録媒体としては、特に限定されないが、例えば、布帛（疎水性繊維布帛等）、樹脂（プラスチック）フィルム、紙、ガラス、金属、陶磁器等が挙げられる。また、被記録媒体としては、シート状、球状又は直方体形状等の立体的な形状を有する物を用いてもよい。
【００５４】
被記録媒体が布帛である場合に、布帛を構成する繊維としては、特に限定されないが、例えば、ポリエステル繊維、ナイロン繊維、トリアセテート繊維、ジアセテート繊維、ポリアミド繊維及びこれらの繊維を２種以上用いた混紡品等が挙げられる。また、これらとレーヨン等の再生繊維あるいは木綿、絹、羊毛等の天然繊維との混紡品を用いてもよい。
【００５５】
また、被記録媒体が樹脂（プラスチック）フィルムである場合、用い得る樹脂（プラスチック）フィルムとしては、特に限定されないが、例えば、ポリエステルフィルム、ポリウレタンフィルム、ポリカーボネートフィルム、ポリフェニレンサルファイドフィルム、ポリイミドフィルム、ポリアミドイミドフィルム等が挙げられる。樹脂（プラスチック）フィルムは、複数の層が積層された積層体であってもよいし、材料の組成が傾斜的に変化する傾斜材料で構成されたものであってもよい。
【００５６】
（他の工程）
本実施形態の染色物の製造方法は、上述したような工程に加え、さらに他の工程（前処理工程、中間処理工程、後処理工程）を有するものであってもよい。前処理工程としては、特に限定されないが、例えば、被記録媒体にコート層を塗布する工程が挙げられる。中間処理工程としては、特に限定されないが、例えば、中間転写工程の前又は転写工程の前に被記録媒体を予備加熱する工程が挙げられる。後処理工程としては、特に限定されないが、例えば、被記録媒体を洗浄する工程が挙げられる。
【００５７】
また、本実施形態のインク組成物は、中間転写媒体を用いない昇華転写においても好適に使用できる。中間転写媒体を用いない昇華転写は、特に限定されないが、例えば、剥離可能なインク受容層が設けられた被記録媒体（フィルム製品等）のインク受容層に、インクジェット方式により本実施形態のインク組成物を付着させる工程と、インク組成物が付着されたインク受容層が設けられた被記録媒体をそのまま加熱して、インク受容層から、その下層側の被記録媒体に昇華拡散染色する工程と、インク受容層を被記録媒体から剥離して染色物を得る工程とを有する方法が挙げられる。
【００５８】
〔染色物〕
本実施形態の染色物は、上記昇華転写用インクセットを用いて得られたものである。
【実施例】
【００５９】
以下、本発明を実施例及び比較例を用いてより具体的に説明する。本発明は、以下の実施例によって何ら限定されるものではない。
【００６０】
［インク組成物用の材料］
下記の実施例及び比較例において使用したインク組成物用の主な材料は、以下の通りである。
〔染料〕
ＤＹ５４  ：Ｃ．Ｉ．ディスパースイエロー５４
ＤＲ６０  ：Ｃ．Ｉ．ディスパースレッド６０
ＤＢ３５９：Ｃ．Ｉ．ディスパースブルー３５９
ＤＢ１４  ：Ｃ．Ｉ．ディスパースブルー１４
ＤＢ３６０：Ｃ．Ｉ．ディスパースブルー３６０
ＤＯ２５  ：Ｃ．Ｉ．ディスパースオレンジ２５
ＤＢｒ２７：Ｃ．Ｉ．ディスパースブラウン２７
〔分散剤〕
ＮＳ：β−ナフタレンスルホン酸のホルマリン縮合物
〔界面活性剤〕
ＢＹＫ３４８：ビックケミー・ジャパン社製、シリコーン界面活性剤）
〔水溶性有機溶剤〕
ＧＬ        ：グリセリン
ＴＥＧＭＭＥ：トリエチレングリコールモノメチルエーテル
【００６１】
［インク組成物の調製］
各材料を下記の表１に示す組成で混合し、十分に撹拌し、各インク組成物を得た。なお、下記の表１中、数値の単位は質量％であり、合計は１００．０質量％である。
【００６２】
〔明度Ｌ＊〕
シアン染料を用いた昇華転写後の染色物において得られるＬａｂ表示系における明度Ｌ＊は、シアン染料を４質量％含むインクを下記の黒階調性評価方法と同様にインクジェット方法により出力し、同じ条件で転写された記録物を用いて測定した。その結果、Ｃ．Ｉ．ディスパースブルー３５９の明度Ｌ＊は、２７以上であった。
【００６３】
〔ＬｏｇＰ値〕
各染料のＬｏｇＰ値は、ＪＩＳ７２６０−１０７：２０００に従って算出した。
【００６４】
【表１】
0006429075.tif 000002
【００６５】
【表２】
0006429075.tif 000003
【００６６】
〔黒濃度〕
インクジェットプリンタＳｕｒｅＣｏｌｏｒ  ＳＣ−Ｆ７０００、セイコーエプソン社製）を用いて、中間転写媒体であるＴＲＡＮＳＪＥＴ  Ｃｌａｓｓｉｃ（Ｃｈａｍ  Ｐａｐｅｒ社）に対して解像度１４４０×７２０ｄｐｉにて記録を行い、２０階調のパッチを持つグレースケールを出力した。尚、打ち込める最大インク量をＤｕｔｙ１００％と定義した場合、Ｄｕｔｙ５％から５％刻みでＤｕｔｙ１００％までの２０階調を形成した。その際、第１のブラックインク組成物及び第２のブラックインク組成物のみを用いてそれぞれ出力物を得た。
【００６７】
その後、中間転写媒体のインク付着側を白色記録媒体である布帛（ポリエステル１００％、アミーナ、東レ社製）と密着させ、この状態で、ヒートプレス機（ＴＰ−６０８Ｍ、太陽精機社製）を用いて２００℃で６０秒の条件で加熱し、昇華転写を行い、各染色物を得た。
【００６８】
得られた各染色物のＤｕｔｙ１００％のパッチのＯＤ値を反射濃度計（商品名：Ｓｐｅｃｔｒｏｌｉｎｏ、Ｇｒｅｔａｇ社製）を用いて測定した。下記評価基準に従い、ＯＤ値に基づいて黒濃度を評価した。
（評価基準）
Ａ：  ＯＤ値が１．６０以上である。
Ｂ：  ＯＤ値が１．５８以上１．６０未満である。
Ｃ：  ＯＤ値が１．５６以上１．５８未満である。
Ｄ：  ＯＤ値が１．５６未満である。
【００６９】
〔黒色階調性〕
インクジェットプリンタＳｕｒｅＣｏｌｏｒ  ＳＣ−Ｆ７０００、セイコーエプソン社製）を用いて、中間転写媒体であるＴＲＡＮＳＪＥＴ  Ｃｌａｓｓｉｃ（Ｃｈａｍ  Ｐａｐｅｒ社）に対して解像度１４４０×７２０ｄｐｉにて記録を行い、２０階調のパッチを持つグレースケールを出力した。尚、打ち込める最大インク量をＤｕｔｙ１００％と定義した場合、Ｄｕｔｙ５％から５％刻みでＤｕｔｙ１００％までの２０階調を形成した。その際、出力色がほぼ同一となるような出力データを使用した上で、全色を用いて記録した出力物１と、第１のブラックインク組成物のみを用いて記録した出力物２とを得た。尚、第１のブラックインク組成物を持たないインクセットにおいては、第２のブラックインク組成物のみを用いて記録した出力物２を得た。
【００７０】
その後、中間転写媒体のインク付着側を白色記録媒体である布帛（ポリエステル１００％、アミーナ、東レ社製）と密着させ、この状態で、ヒートプレス機（ＴＰ−６０８Ｍ、太陽精機社製）を用いて２００℃で６０秒の条件で加熱し、昇華転写を行い、各染色物を得た。
【００７１】
得られた各染色物を、それぞれ測色機（Ｇｒｅｔａｇ  Ｍａｃｂｅｔｈ  Ｓｐｅｃｔｒｏｌｉｎｏ、Ｘ−Ｒｉｔｅ社製）を用いてａ＊値ｂ＊値の測色を行った。下記評価基準に従い、出力物１と出力物２とのａ＊値ｂ＊値を比較して、黒色階調性を評価した。
（評価基準）
Ａ：Δａ＊またはΔｂ＊が２を越えるパッチが４個未満
Ｂ：Δａ＊またはΔｂ＊が２を越えるパッチが４個以上７個未満
Ｃ：Δａ＊またはΔｂ＊が２を越えるパッチが７個以上
【００７２】
〔滲み〕
インクジェットプリンタＳｕｒｅＣｏｌｏｒ  ＳＣ−Ｆ７０００、セイコーエプソン社製）を用いて、中間転写媒体であるＴＲＡＮＳＪＥＴ  Ｃｌａｓｓｉｃ（Ｃｈａｍ  Ｐａｐｅｒ社）に対して解像度１４４０×７２０ｄｐｉにて記録を行い、イエローインク組成物の打ち込み量を１０％から１００％まで変化させた１０階調のグラデーションパターンと、第１のブラックインク組成物の打ち込み量を１０％から１００％まで変化させた１０階調のグラデーションパターンとを、それぞれ直接接するように印刷し、中間転写媒体を得た。第１のブラックインク組成物の代わりに第２のブラックインク組成物を用いて、同様の中間記録媒体を得た。また、マゼンタインク組成物及びシアンインク組成物を用いて、第１のブラックインク組成及び第２のブラックインク組成とで、同様の中間記録媒体を得た。尚、各パターンは２枚ずつ印刷した。
【００７３】
その後、印刷した２枚のうち一方の中間転写媒体を用いて、中間記録媒体のインク付着側を白色記録媒体である布帛（ポリエステル１００％、アミーナ、東レ社製）と密着させ、この状態で、ヒートプレス機（ＴＰ−６０８Ｍ、太陽精機社製）を用いて２００℃で６０秒の条件で加熱し、昇華転写を行い、各染色物を得た。
【００７４】
得られた染色物と、記録後の中間転写媒体のにじみを目視にて観察し、下記評価基準に従いにじみを評価した。
（評価基準）
Ａ：  第１のブラックインク組成物または第２のブラックインク組成物において、
染色物上、中間転写媒体上ともに滲みが確認されない。
Ｂ：  第１のブラックインク組成物または第２のブラックインク組成物において、
染色物上では滲みが確認されないが、中間転写媒体上では滲みが確認される。
Ｃ：  第１のブラックインク組成物または第２のブラックインク組成物において、
染色物上、中間転写媒体上ともに滲みが確認される。